(57)【特許請求の範囲】
【請求項１】
単結晶フェライト材からなる第１のコアと、単結晶フェライト材からなる第２のコアとを突き合わせてなり磁気テープに記録再生を行う単結晶フェライト磁気ヘッドにおいて、
前記第１のコアは、その結晶方位において主磁路形成面が（１１０）面、テープ摺動面が（２１１）面、及び磁化容易化軸が＜１１０＞軸からなるＶＨＳ方位に設定され、前記第２のコアは、その結晶方位において主磁路形成面が（１１０）、テープ摺動面が（１１０）面、及び磁化容易軸が＜１１０＞軸からなるβ方位に設定され、該第１のコアと該第２のコアとを突き合わせてギャップを形成することを特徴とする単結晶フェライト磁気ヘッド。
【請求項２】
前記単結晶フェライト磁気ヘッドは、テープが摺動する際、第１のコアがテープの入り口側、前記第２のコアが前記テープの出口側に配される請求項１記載の単結晶フェライト磁気ヘッド。
【請求項３】
前記単結晶フェライト磁気ヘッドは、テープが摺動する際、第２のコアがテープの入り口側、前記第１のコアが前記テープの出口側に配される請求項１記載の単結晶フェライト磁気ヘッド。
【発明の詳細な説明】
【０００１】
【発明の属する技術分野】
本発明は、ビデオテープレコーダ、ＤＡＴストリーマーなどの磁気テープを媒体とした磁気記録再生装置に使用される単結晶フェライト磁気ヘッドに関する。
【０００２】
【従来の技術】
図３、図４は従来の単結晶フェライト磁気ヘッドを説明する図である。図３は通称ＶＨＳ方位と呼ばれるタイプの単結晶フェライト磁気ヘッドであり、同図中、１０は、単結晶フェライト材からなるコア１、２を突き合わせてギャップ３を形成する単結晶フェライト磁気ヘッドである。コア１、２はそれぞれ図の如く、それぞれの結晶方位において主磁路形成面が（１１０）面、テープ摺動面が（２１１）面、及び磁化容易化軸が＜１１０＞軸に設定されている。ここで、矢印５は磁化容易軸の軸方向を示しており、図の如くギャップ３の方向を向いている。また、矢印Ａは、単結晶フェライト磁気ヘッド１０の摺動面４を摺動する磁気テープの摺動方向を示している。また、図２において、符号Ｃで示す曲線は周波数を横軸に、磁気再生出力を縦軸にした単結晶フェライト磁気ヘッド特性である。
【０００３】
図４は、通称β方位と呼ばれるタイプの単結晶フェライト磁気ヘッドであり、同図中、１１は、単結晶フェライト材からなるコア７、８を突き合わせてギャップ９を形成する単結晶フェライト磁気ヘッドである。コア７、８はそれぞれ図の如く、その結晶方位において主磁路形成面が（１１０）面、テープ摺動面が（１１０）面、及び磁化容易化軸が＜１１０＞軸に設定されている。ここで、矢印１２、１３は磁化容易軸の軸方向を示しており、図の如くギャップ９と平行の方向を向いている。また、矢印Ａは、単結晶フェライト磁気ヘッド１１の摺動面１５を摺動する磁気テープの摺動方向を示している。
【０００４】
【発明が解決しようとする課題】
しかし、図３に示す単結晶フェライト磁気ヘッド１０は、図５に示す如くテープ摺動面４とテープとのあたり位置、特に単結晶フェライト磁気ヘッドの入り口側（コア２側であって、単結晶フェライト磁気ヘッドとテープが最初にあたる位置）が移動し、いわゆる偏磨耗が生じる。ここで図５は、テープをＡ方向へ摺動した時の単結晶フェライト磁気ヘッド１０の摺動面を干渉縞で表したもので、（ａ）はテープ摺動前、（ｂ）は摺動後１００時間、（ｃ）は摺動後２００時間（ｄ）摺動後５００時間経た後の干渉縞の様子である。このため、ヘッド特性が劣化するという問題点がある。また、図４に示す単結晶フェライト磁気ヘッド１１は、磁気容易化軸１２、１３がギャップ９の方向に向いていないため、図２の符号Ｂで示す曲線の如く、単結晶フェライト磁気ヘッドの再生出力が小さいという問題点がある。
【０００５】
これに鑑み、本発明は、単結晶フェライト磁気ヘッドの再生出力を劣化させず、偏磨耗を低減した単結晶フェライト磁気ヘッドを提供する。
【０００６】
【課題を解決するための手段】
上記課題は、単結晶フェライト材からなる第１のコアと、単結晶フェライト材からなる第２のコアとを突き合わせてなり磁気テープに記録再生を行う単結晶フェライト磁気ヘッドにおいて、
前記第１のコアは、その結晶方位において主磁路形成面が（１１０）面、テープ摺動面が（２１１）面、及び磁化容易化軸が＜１１０＞軸からなるＶＨＳ方位に設定され、前記第２のコアは、その結晶方位において主磁路形成面が（１１０）、テープ摺動面が（１１０）面、及び磁化容易軸が＜１１０＞軸からなるβ方位に設定され、該第１のコアと該第２のコアとを突き合わせてギャップを形成することにより解決される。
【０００７】
また、上記課題は、前記単結晶フェライト磁気ヘッドは、テープが摺動する際、第１のコアがテープの入り口側、前記第２のコアが前記テープの出口側に配することによって解決される。
【０００８】
また、上記課題は、前記単結晶フェライト磁気ヘッドは、テープが摺動する際、第２のコアがテープの入り口側、前記第１のコアが前記テープの出口側に配することによって解決される。
【０００９】
上記構成によれば、上記ＶＨＳ方位の一方のコアとβ方位の一方のコアとを突き合わせて単結晶フェライト磁気ヘッドを形成したため、磁気再生出力を劣化させず、また偏磨耗を低減して単結晶フェライト磁気ヘッドの特性を向上させる。
【００１０】
また、テープが摺動する際、第１のコアがテープの入り口側、前記第２のコアが前記テープの出口側に配したため、出口側での偏磨耗を低減し、耐偏磨耗特性が向上する。
【００１１】
また、前記単結晶フェライト磁気ヘッドは、テープが摺動する際、第２のコアがテープの入り口側、前記第１のコアが前記テープの出口側に配したため、偏磨耗が入り口で抑えられため、耐偏磨耗特性が向上する。
【００１２】
【発明の実施の形態】
以下、本発明の実施形態を図面を参照しつつ説明する。
【００１３】
図１は、本発明に係る単結晶フェライト磁気ヘッドの一実施形態を示している。同図中、２０は、単結晶フェライト材からなるコア１６、１７を突き合わせてギャップ１８を形成する単結晶フェライト磁気ヘッドである。コア１６は、その結晶方位において主磁路形成面が（１１０）面、テープ摺動面が（１１０）面、及び磁化容易化軸が＜１１０＞軸に設定され、コア１７は、その結晶方位において主磁路形成面が（１１０）面、テープ摺動面が（２１１）面、及び磁化容易化軸が＜１１０＞軸に設定されている。即ち、コア１６は上述したβ方位のコアであり、コア１７はＶＨＳ方位のコアである。ここで、矢印１９、２１は磁化容易軸の軸方向を示しており矢印１９は、図の如くギャップ１８と平行の方向を向いており、矢印２１はギャップ１８の方向を向いている。
【００１４】
また、矢印Ａは、単結晶フェライト磁気ヘッド２０の摺動面２２を摺動する磁気テープの摺動方向を示している。また、図２において、符号Ｄで示す曲線は周波数を横軸に、磁気再生出力を縦軸にした単結晶フェライト磁気ヘッド特性である。
【００１５】
上記構成の単結晶フェライト磁気ヘッド２０は、テープの出口側に位置するコア１６が、上述したβ方位であるので、偏磨耗が起こり難く、また、テープの入り口側に位置するコア１７の磁化容易軸２１が単結晶フェライト磁気ヘッド２０のギャップ１８の方向へ向いているので、図２に示す如く、磁気再生出力がβ方位の場合よりも高出力となる。
【００１６】
また、図を省略するも、テープの出口側にＶＨＶ方位のコアが、入り口側にβ方位のコアを位置させた場合も、入り口側のコアの磨耗が少ないので、偏磨耗が少なく、また、出口側のコアの磁化容易軸が単結晶フェライト磁気ヘッドのギャップの方向へ向いているので、図２に示す如く、磁気再生出力がβ方位の場合よりも高出力となる。
【００１７】
なお、上記説明中、単結晶フェライト磁気ヘッドコアの材質として単結晶フェライトに限定して説明したが、これに限らず単結晶フェライトをベースとした単結晶フェライト磁気ヘッド、例えばＭＩＧヘッド、ＴＳＳヘッドなどにも適用される。
【００１８】
【発明の効果】
以上述べたように、本発明に係る単結晶フェライト磁気ヘッドは、第１のコアと、第２のコアとを突き合わせてなる単結晶フェライト磁気ヘッドにおいて、その結晶方位において前記第１のコアは主磁路形成面が（１１０）面、テープ摺動面が（２１１）面、及び磁化容易化軸が＜１１０＞軸からなるＶＨＳ方位に設定され、前記第２のコアは、その結晶方位において主磁路形成面が（１１０）、テープ摺動面が（１１０）面、及び磁化容易軸が＜１１０＞軸からなるβ方位に設定し、または前記単結晶フェライト磁気ヘッドを、テープが摺動する際、第１のコアがテープの入り口側、前記第２のコアが前記テープの出口側に配し、または前記単結晶フェライト磁気ヘッドを、テープが摺動する際、第２のコアがテープの入り口側、前記第１のコアが前記テープの出口側に配したため、単結晶フェライト磁気ヘッドの磁気再生出力を劣化させず、また単結晶フェライト磁気ヘッドのテープとの摺動面における偏磨耗を低減して単結晶フェライト磁気ヘッド特性を向上させる効果が生じる。
【図面の簡単な説明】
【図１】本発明に係る単結晶フェライト磁気ヘッドの実施例を示す図。
【図２】本発明に係る単結晶フェライト磁気ヘッド特性図を示す図。
【図３】従来に係るＶＨＳ方位の単結晶フェライト磁気ヘッドを示す図。
【図４】従来に係るβ方位の単結晶フェライト磁気ヘッドを示す図。
【図５】図３の単結晶フェライト磁気ヘッド摺動面におけるテープとの摺動時間経過後の偏磨耗の状態を示す図。
【符号の説明】
１０、１１、２０                単結晶フェライト磁気ヘッド
１、２、７、８、１６、１７      コア
３、９、１８                    ギャップ
４、１５、２２                  単結晶磁気ヘッドの摺動面
５、６、１２、１３、１９、２１  磁化容易軸方向
【図１】
0003603538.tif 000002
【図２】
0003603538.tif 000003
【図３】
0003603538.tif 000004
【図４】
0003603538.tif 000005
【図５】
0003603538.tif 000006